Радиопоглощающий материал

Предлагаемое изобретение относится к области радиотехники, а предлагаемый ферритовый материал может быть использован для изготовления поглощающих покрытий, снижающих ЭПР (эффективную поверхность рассеяния радиоволн) в метровом диапазоне.
Для поглощения энергии электромагнитного излучения применяются различные материалы. Наиболее перспективными из них являются ферриты. Ранее известные составы ферритов при толщине 10-14 мм имеют модуль коэффициента отражения в диапазоне от 40 см до 10 м порядка 10% по мощности.
Однако поглощающие материалы с указанными радиотехническими характеристиками не удовлетворяют требованиям, предъявляемым к покрытиям, используемым для защиты ряда объектов, в частности безэховых и специальных камер из-за сравнительно большой радиовидимости.
Цель настоящего изобретения состояла в разработке такого состава ферритового поглощающего материала, который обеспечивал бы низкий уровень коэффициента отражения в метровом диапазоне длин волн.
Поставленная цель достигается тем, что в состав ранее известного литий-цинкового феррита дополнительно вводится кадмий за счет уменьшения содержания цинка.
При этом исходные компоненты берутся в следующем соотношении:
2
3
FeO - 59-62 мол % (МРТУ 6-09-6261-69, "чда")
2
2
3
ZiO - 4,6-5,6 мол % ("ч" МРТУ 6-09-4806-67) ZiCO
ZnO - 10-23 мол % ("хч" ГОСТ 10262-62)
CdO - 11-34 мол % ("чда" ГОСТ 11120-65).
Предлагаемый материал получается по известной металлокерамической технологии и не требует дополнительных затрат. Предварительный и окончательный обжиг проводится при температурах 800-900°C и 1100-1200°C соответственно. Продолжительность обжигов составляет 2-4 часа.
Известно, что ферритовый материал с комплексной магнитной проницаемостью μ*=μ'-jμ'', удовлетворяющий условиям  и  (где λ - длина волны, α - толщина ферритового слоя), является неотражающим поглотителем электромагнитной энергии. Благодаря существованию у ферритов дисперсии μ* в широком диапазоне длин волн оказалось возможным обеспечить выполнение указанных выше условий в метровом диапазоне.
Замена цинка кадмием в составе литий-цинкового феррита в вышеупомянутом соотношении обеспечивает при высоком значении μ'' линейный ход частотной зависимости этого параметра, соответствующий малому значению коэффициента отражения в диапазоне от 2 до 10 м.
Применение предлагаемого состава ферритового материала позволяет получить уровень коэффициента отражения, не превышающий 1-2% по мощности поля в диапазоне от 2 до 10 м при толщине слоя 10-12 мм.